ВЕЗИКУЛЫ НА ОСНОВЕ ДИБЛОК-СОПОЛИМЕРОВ И РАЗДЕЛИТЕЛЬНЫЕ МЕМБРАНЫ, СОДЕРЖАЩИЕ АКВАПОРИНОВЫЕ ВОДНЫЕ КАНАЛЫ, И СПОСОБЫ ИХ ПОЛУЧЕНИЯ И ПРИМЕНЕНИЯ

1. Везикула в жидкой композиции, содержащая амфифильный диблок-сополимер типа поли(2-метилоксазолин)-блок-поли(диметилсилоксан) (PMOXA-PDMS) в качестве вещества, образующего везикулярную мембрану, добавку от примерно 0,05 об./об. % до примерно 1 об./об. % в расчете на жидкую композицию, поли(диметилсилоксана) (PDMS), функционализированного реакционноспособной концевой группой, и трансмембранный белок, где реакционноспособная концевая группа представляет собой одну, две или более амино-, карбоксильных и/или гидроксигрупп.
10-40
25-70
2. Везикула по п. 1, в которой указанный PMOXA-PDMS выбран из группы, состоящей из PMOXA-PDMS и их смесей.
10-28
25-70
28-40
25-70
3. Везикула по п. 2, в которой смесь содержит по меньшей мере первый амфифильный диблок-сополимер общей формулы PMOXA-PDMS и второй амфифильный диблок-сополимер общей формулы PMOXA-PDMS.
4. Везикула по п. 3, в которой массовое соотношение первого и второго амфифильного диблок-сополимера находится в интервале от 0,1:1 до 1:0,1.
30-50
5. Везикула по любому из пп. 1-4, в которой указанный PDMS, функционализированный реакционноспособной концевой группой, представляет собой PDMS, функционализированный одной или более амино, карбоксильными и/или гидроксигруппами.
6. Везикула по любому из пп. 1-5, в которой указанный PDMS, функционализированный реакционноспособной концевой группой, представляет собой поли(диметилсилоксан) с бис(3-аминопропилом) на конце.
7. Везикула по любому из пп. 1-6, в которой трансмембранный белок представляет собой аквапориновый водный канал.
8. Везикула по п. 1, дополнительно содержащая от примерно 1 об./об. % до примерно 12 об./об. %, в расчете на жидкую композицию, триблок-сополимера типа PMOXA-PDMS-PMOXA.
10-20
25-70
10-20
9. Везикула по п. 8, в которой указанный триблок-сополимер типа PMOXA-PDMS-PMOXA выбран из PMOXA-PDMS-PMOXA.
10. Везикула по любому из пп. 1-9, где жидкая композиция дополнительно содержит агент, улучшающий поток.
11. Везикула по п. 10, где агент, улучшающий поток, представляет собой моноалкиловый эфир алкиленгликоля, бета-циклодекстрин или полиэтиленгликоль (15)-гидроксистеарат.
12. Везикула по п. 10, где агент, увеличивающий поток, присутствует в количестве от 0,1 масс. % до 10 масс. % жидкой композиции.
13. Способ получения везикул в жидкой композиции, включающей трансмембранный белок, включающий стадию перемешивания смеси раствора амфифильного диблок-сополимера типа поли(2-метилоксазолин)-блок-поли(диметилсилоксан) (PMOXA-PDMS), от 0,05% до примерно 1 об./об. %, в расчете на жидкую композицию, поли(диметилсилоксана) (PDMS), функционализированного реакционноспособной концевой группой, и трансмембранного белка, где реакционноспособная концевая группа представляет собой одну, две или более амино, карбоксильных и/или гидроксигрупп.
14. Способ по п. 13, дополнительно включающий агент, улучшающий поток, выбранный из следующего: моноалкиловый эфир алкиленгликоля, бета-циклодекстрин и полиэтиленгликоль (15)-гидроксистеарат.
15. Разделительная мембрана, содержащая везикулу по любому из пп. 1-12.
16. Разделительная мембрана по п. 15, где разделительная мембрана содержит активный слой, включающий везикулу и пористую мембрану-подложку.
17. Разделительная мембрана по любому из пп. 15 или 16, в которой активный слой содержит везикулу, включенную в тонкопленочный композитный (TFC) слой, образованный на пористой мембране-подложке.
18. Способ получения тонкопленочного композитного слоя, иммобилизующего везикулы, включающие трансмембранный белок, на пористой мембране-подложке, включающий следующие стадии:
а) предоставление смеси везикул в жидкой композиции, полученных в соответствии с любым из пп. 13 или 14, и дамино- или триаминосоединения.
б) покрытие поверхности пористой мембраны-подложки смесью стадии а),
в) нанесение гидрофобного раствора, содержащего соединение ацилгалогенид, и
г) обеспечение возможности осуществления водным раствором и гидрофобным раствором реакции межфазной полимеризации с образованием тонкопленочного композитного слоя.
19. Способ по п. 18, в котором пористая мембрана-подложка представляет собой плоский лист.
20. Способ по п. 19, включающий дополнительную стадию получения спирально-навитого мембранного модуля посредством навивки плоской листовой мембраны.